(57)【特許請求の範囲】
【請求項１】
キャップ本体（中蓋）の口壁にスコアを介して設けられた開口予定部と、開口予定部の周囲から上方に延びている注出口と、この注出口を開閉可能に覆う外蓋から成る注出口付き樹脂キャップにおいて、
少なくとも注出口の部分が、重量平均分子量が１００，０００以上のオルガノポリシロキサン若しくは該オルガノポリシロキサンとオレフィン系樹脂とのコポリマーを、シリコーン基準で０．２乃至２．５重量％の量で含むオレフィン系樹脂組成物で形成されていることを特徴とする注出口付き樹脂キャップ。
【請求項２】
注出口の表面が純水で９５°以上の接触角を有するものである請求項１記載の注出口付き樹脂キャップ。
【発明の詳細な説明】
【０００１】
【産業上の利用分野】
本発明は、容器の口部に装着して使用する注出口付きキャップに関するもので、より詳細には、優れた液切れ性及びその持続性と衛生的特性との組合せを有し、しかも密封性能や開栓性能にも優れた注出口付きキャップに関する。
【０００２】
【従来の技術】
従来、容器の口部に装着して使用する注出口付きキャップとしては、キャップ本体（中蓋）の口壁に設けられた開口予定部と、開口予定部の周囲から上方に延びている注出口と、この注出口を開閉可能に覆う外蓋とから成るものが知られている。
【０００３】
この注出口付きキャップでは、内容物の注出に際して、注出口における液切れ性が不十分であり、注出口に残留した内容物が外部に垂れたり、或いは残留した内容物が凝固し、或いはこれにダスト類が付着したりして不衛生となるという問題を有している。
【０００４】
この問題を解決するために、特開平２−１４０２４９号公報には、ポリエチレンまたはポリプロピレンに脂肪酸アミドまたは脂肪酸エステル系の滑剤を０．１乃至０．５重量％添加したことを特徴とする容器形成用合成樹脂が記載されている。
【０００５】
【発明が解決しようとする課題】
上述した滑剤の配合では、ポリエチレン或いはポリプロピレン中の滑剤がキャップ表面に移行し、滑剤が有する撥水性により液切れ性を向上させようとするものであるが、滑剤による滑り性の増加により密封性能が低下する傾向がある。即ち、キャップ本体の締結解除トルクが小さくなり過ぎて、密封性が低下すると共に、外蓋の開栓時にキャップ本体が共回りして、開栓性能が低下する傾向がある。また、外蓋の締結時に、外蓋を開栓方向とは逆方向に旋回した場合、キャップ本体と外蓋との間のトルク（オーバーターントルクという）が小さいとネジを乗り越えて回転を生じるという不都合も生じやすい。
【０００６】
更に、注出口付き樹脂キャップでは、内容物の注出がかなりの回数にわたって反復されるので、液切れの効果が持続しないという問題もある。
【０００７】
従って、本発明の目的は、優れた液切れ性及びその持続性と衛生的特性との組合せを有し、しかも密封性能や開栓性能にも優れた注出口付きキャップを提供するにある。
【０００８】
【課題を解決するための手段】
本発明によれば、キャップ本体（中蓋）の口壁にスコアを介して設けられた開口予定部と、開口予定部の周囲から上方に延びている注出口と、この注出口を開閉可能に覆う外蓋から成る注出口付き樹脂キャップにおいて、
少なくとも注出口の部分が、重量平均分子量が１００，０００以上のオルガノポリシロキサン若しくは該オルガノポリシロキサンとオレフィン系樹脂とのコポリマーを、シリコーン基準で０．２乃至２．５重量％の量で含むオレフィン系樹脂組成物で形成されていることを特徴とする注出口付き樹脂キャップが提供される。
前記注出口の表面は純水で９５゜以上の接触角を有することが好ましい。
また、本発明において、前記コポリマー中のシリコーン変性率は４０〜６０重量％であるものが望ましい。
【０００９】
【発明の実施の形態】
［作用］
オレフィン系樹脂に高分子量のポリオルガノシロキサン（以下、シリコーン系樹脂と呼ぶことがある）を配合し、これをキャップに成形すると、表面に高分子量のポリオルガノシロキサンの層が優先的に分布した成形体が得られることが分かった。
【００１０】
この多層分布構造の成形体における断面構造を、シリコーン成分染色後、透過型電子顕微鏡で観察すると、オレフィン系樹脂中に分散しているシリコーン成分に比して表面に分布しているシリコーン成分の量がはるかに多いという事実が明らかとなる。
【００１１】
本発明のキャップでは、シリコーン成分が表面に優先的に分布しているため、注出口の表面が純水で９５゜以上の接触角に維持され、優れた液切れ性が維持されるという利点がある。しかも、このシリコーン成分は、従来の低分子量滑剤に比べて極めて高い分子量を有しており、キャップに過度の滑り性を付与することがなく、後述する例に示すとおり、適度な打栓圧を与え、キャップ本体の締結解除トルクを過度に小さくすることもなく、優れた密封性が維持され、外蓋の開栓時にキャップ本体が共回りする傾向もなく、また、外蓋の締結時に、外蓋を開栓方向とは逆方向に旋回した場合にも、オーバーターントルクが比較的大きく、ネジを乗り越えて回転を生じるという不都合も生じることがない。
【００１２】
更に、キャップ成形体の表面に分布したシリコーン成分は、極めて高い分子量であり、オレフィン系樹脂との間に分子鎖的な絡み合いも生じているため、キャップ表面から離脱することもなく、液切れ性の持続性にも優れている。
【００１３】
本発明において、シリコーン成分がキャップの注出口表面に優先的に分布する理由は、オルガノポリシロキサンとオレフィン系樹脂との相溶性が元々低いことや、高分子量のオルガノポリシロキサン或いはオルガノポリシロキサンとオレフィン系樹脂とのコポリマーの溶融粘度が高く、高剪断下での射出に際して壁側に排出されるためと考えられる。
【００１４】
本発明において、シリコーン系樹脂は、シリコーン基準で、オレフィン系樹脂当たり０．２重量％存在すべきであり、上記範囲を下回ると、注出口表面の接触角９５゜以上を達成することが困難であり、液切れ性やその持続性が低下するようになる。
【００１５】
また、シリコーン系樹脂の配合量はシリコーン基準で、オレフィン系樹脂当たり２．５重量％以下であるべきである。シリコーン系樹脂の配合量が上記範囲を上回ると、スコア加工部にピンホールが発生し、密封不良を招きやすい。
【００１６】
［シリコーン系樹脂配合オレフィン系樹脂組成物］
本発明の注出口付き樹脂キャップは、少なくとも注出口の部分がシリコーン系樹脂を配合したオレフィン系樹脂から形成される。
【００１７】
オレフィン樹脂としては、それ自体公知の任意のオレフィン系樹脂が使用されるが、適当な例として、例えば低−、中−或いは高−密度のポリエチレン（ＬＤＰＥ、ＭＤＰＥ、ＨＤＰＥ）、アイソタクティックポリプロピレン、シンジオタクティックポリプロピレン（ＰＰ）、線状低密度ポリエチレン（ＬＬＤＰＥ）、エチレン−プロピレン共重合体、ポリブテンー１、エチレン−ブテン−１共重合体、プロピレン−ブテン−１共重合体、エチレン−プロピレン−ブテン−１共重合体、エチレン−酢酸ビニル共重合体（ＥＶＡ）、エチレン−アクリル酸エチル共重合体（ＥＥＡ）、イオン架橋オレフィン共重合体（アイオノマー）、エチレン−アクリル酸エステル共重合体等が挙げられる。
【００１８】
上述したオレフィン系樹脂は、成形性等の見地からメルトフローレート（ＡＳＴＭ  Ｄ  １２３８）が、０．５乃至３０ｇ／１０ｍｉｎの範囲にあるものが好適に使用される。勿論、前述したオレフィン系樹脂は、単独でも或いは２種以上のブレンド物であってもよい。
【００１９】
一方、オレフィン系樹脂に配合するシリコーン系樹脂としては、高分子量のオルガノポリシロキサン（高分子量シリコーンオイル）や、オルガノポリシロキサン単位を含むポリオレフィンとの共重合体が使用される。共重合体の場合はグラフト共重合体或いはブロック共重合体のどちらであってもよい。
【００２０】
オルガノポリシロキサンとしては、それ自体公知のオルガノポリシロキサンが使用され、例えば下記式（１）
ＲaＳｉＯ(4-a)/2        ‥（１）
式中、Ｒは未置換或いは置換の１価炭化水素基であり、ａは式
１≦ａ≦３を満足する数である、
で表される単位からなるオルガノポリシロキサンが使用される。
【００２１】
１価炭化水素基としては、メチル基、エチル基、プロピル基等のアルキル基；フェニル基、トリル基等のアリール基、；ビニル基、アリル基、１−ブテニル基等のアルケニル基；ベンジル基、フェネチル基等のアラールキル基等が挙げられ、置換炭化水素基としては、グリシジル基、１−ヒドロキシプロピル基、１−アミノプロピル基等が挙げられる。
【００２２】
オルガノポリシロキサンは、鎖状、分岐鎖状、環状、網状、３次元網状等のいずれの構造のものでもよく、一般にジメチルポリシロキサン、ジフェニルポリシロキサン、或いはメチルフェニルポリシロキサン等から成る。勿論、これらのオルガノポリシロキサンはグリシジルシロキサン単位、１−ヒドロキシプロピルシロキサン単位、１−アミノプロピルシロキサン単位、ビニルシロキサン単位等によって変性されていてもよい。
【００２３】
一方、オルガノポリシロキサンと共重合体を形成する他の単量体成分としては、エチレン、プロピレン、１−ブテン、４−メチル−１−ペンテン等のオレフィン類；酢酸ビニル、塩化ビニル、スチレン、アクリロニトリル、α−メチルスチレン、塩化ビニリデン等のビニル系単量体；アクリル酸エチル、メタクリル酸メチル等のアクリル系単量体などが挙げられる。
【００２４】
シリコーン共重合体は、グラフト乃至ブロック共重合体の形をとることが好ましく、この共重合体の例として、オルガノポリシロキサン−ポリエチレン共重合体、オルガノポリシロキサン−ポリプロピレン共重合体、オルガノポリシロキサン−線状低密度ポリエチレン共重合体、オルガノポリシロキサン−ＥＶＡ共重合体、オルガノポリシロキサン−ＥＥＡ共重合体が挙げられる。共重合成分は、オレフィンを主体とするものが好ましい。
【００２５】
共重合体中のオルガノポリシロキサン（Ｓ）と他の共重合成分との割合は、一般に７０：３０乃至３０：７０の重量比、特に６０：４０乃至４０：６０の重量比の範囲にあるのが好ましい。オルガノポリシロキサン成分の量比が上記範囲よりも少ないと、キャップとしたときの液切れ性の発現が不十分となる傾向があり、一方、共重合体成分の量比が上記範囲よりも少ないと、オレフィン系樹脂中への分散性が低下する傾向がある。
【００２６】
高分子量のオルガノポリシロキサンの重量平均分子量は、１００，０００以上、特に１５０，０００乃至５００，０００の範囲にある。重量平均分子量がこの範囲を下回ると、液切れ性の持続性が失われる傾向があると共に、キャップの締結に際してもトルク不足による密封不良を来す傾向がある。
【００２７】
本発明に用いるシリコーン系樹脂は、一般にオレフィン系樹脂との高濃度マスターバッチ、或いはオレフィン系樹脂とのグラフト物との形で容易に入手しうる。その適当な例は次の通りである。
シリコーンを含んだ下記商品がマスターバッチの形で入手できる。特に通常のシリコーンオイルでは１重量％以上の配合は成型上難しいが、高分子量シリコーンマスターバッチでは成型品に高濃度の配合が可能となる。
＜東レダウコーニングシリコーン株式会社＞
・シリコーンコンセントレート
シリコーン含有量  ５０％
ＢＹ２７−００１（ＰＰ）
ＢＹ２７−００２（ＬＤＰＥ）
・シリコーンマスターペレット
シリコーン含有量  ４０％
ＢＹ２７−２０１（ＰＰホモポリマー）
ＢＹ２７−２０１Ｃ（ＰＰコポリマー）
ＢＹ２７−２０２（ＰＥ）
＜日本ユニカー株式会社＞
・シルグラフト
シリコーン含有量  ５０％
ＳＩＬＧＲＡＦＴ−２１０（ＬＤＰＥ）
ＳＩＬＧＲＡＦＴ−１５０（ＥＶＡ）
ＳＩＬＧＲＡＦＴ−３１０（ＥＥＡ）
ＳＩＬＧＲＡＦＴ−２５０（ＬＬＤＰＥ）
＜ダウコーニングアジア株式会社＞
シリコーン含有量  ５０％
ＳＰ−１１０（ＥＶＡ）
ＳＰ−３００（ＬＤＰＥ）
ＳＰ−３１０（ＬＬＤＰＥ）
【００２８】
本発明ではオレフィン系樹脂に対して、シリコーン系樹脂を、シリコーン基準で、０．２重量％以上、好ましくは０．５乃至２．５重量％、特に好ましくは１乃至２重量％配合する。
【００２９】
本発明に用いるキャップ形成用樹脂は、オレフィン系樹脂とシリコーン系樹脂とを、上記量比で混練することにより得られる。混練は、エチレン系重合体の融点以上の温度で行うのがよい。混練は、バンバリーミキサー、二軸押出機等を用いて行うことができる。
【００３０】
本発明において、キャップ形成用に使用する樹脂組成物には、滑性を助長し、或いは物性を改善する助剤を配合してもよい。
【００３１】
このような助剤として、滑剤を挙げることができ、滑剤としては、一般にポリエチレンに使用されるもの全てが適用可能である。すなわち、滑剤は（イ）流動、天然または合成パラフィン、マイクロワックス、ポリエチレンワックス、塩素化ポリエチレンワックス等の炭化水素系のもの、（ロ）ステアリン酸、ラウリン酸等の脂肪酸系のもの、（ハ）ステアリン酸アミド、パルミチン酸アミド、オレイン酸アミド、エルシル酸アミド、メチレンビスステアロアミドエチレンビスステアロアミド等の脂肪酸モノアミド系またはビスアミド系のもの、（ニ）ブチルステアレート、硬化ヒマシ油、エチレングリコールモノステアレート等のエステル系のもの、（ホ）セチルアルコール、ステアリルアルコール等のアルコール系のもの、（ヘ）ステアリン酸鉛、ステアリン酸カルシウム等の金属石ケンおよび（ト）それらの混合系が一般に用いられるが、特に脂肪酸モノアミド系またはビスアミド系が好ましい。これらの滑剤を０．０１乃至１．０重量％、特に０．１乃至０．６重量％含有されることが好ましい。
【００３２】
助剤の他の例として、エラストマーを挙げることができ、これにより密封性能や滑性を一層改善することができる。エラストマー重合体としては、例えばニトリル−ブタジエンゴム（ＮＢＲ）、スチレン−ブタジエンゴム（ＳＢＲ）、クロロプレンゴム（ＣＲ）、ポリブタジエン（ＢＲ）、ポリイソプレン（ＩＩＢ）、ブチルゴム（ＩＩＲ）、天然ゴム（ＮＲ）、エチレン−プロピレンゴム（ＥＰＲ）、エチレン−プロピレン−ジエンゴム（ＥＰＤＭ）、ポリウレタン、シリコーンゴム、フッ素ゴム、水素化スチレン−イソプレン系共重合体、水素化スチレン−ブタジエン共重合体等を用いることができる。これらのエラストマーは、組成物当たり３乃至５０重量％、特に１０乃至４０重量％の量で含有させるのがよい。
【００３３】
［注出口付き樹脂キャップ］
本発明の注出口付き樹脂キャップは、注出口が前記シリコーン系樹脂配合オレフィン系樹脂で形成されている限り、任意の構造及び形状をとりうる。
例えば、このキャップは、キャップ本体（中蓋）の口壁にスコアを介して設けられた開口予定部と、開口予定部の周囲から上方に延びている注出口と、この注出口を開閉可能に覆う外蓋とから成るものであってよい。
以下、この例を図面に基づいて詳細に説明する。
【００３４】
この注出口付きキャップの一例を示す側断面図（図１）において、このキャップは、大まかにいって、キャップ本体１０、開口機構２０、注出口３０、外蓋４０から成る。
【００３５】
この注出口付キャップにおいて、キャップ本体１０は、ボトル口部の外周に係合するスカート部（外筒）１１、口壁（頂壁）１２、ボトル口部の内周に係合するインナーリング（内筒）１３、ボトル口部の受け座１４、スカート部１１の下部の内面側に設けられた突起１５から成っている。
【００３６】
この注出口付キャップでは、インナーリング１３とスカート部１１とは環状の接続部１６により接続されていると共に、インナーリング１３はこの接続部１６を通り越して、軸上方向に延長して筒上延長部１７を形成している。この筒状延長部１７の外周には外蓋４０との係止用ネジ１８が形成されている。
【００３７】
キャップの開口機構２０は、キャップ本体の口壁１２に設けられた開口予定部２１と、開口予定部の周囲を規定する弱化部２２と、開口予定部に設けられた開口用把持部２３とを備えており、開口用把持部２３を引き上げることにより、弱化部２２を破断して開口予定部２１を取り外し、内容物の注ぎ出し用の開口を形成するようになっている。
【００３８】
注出口３０は開口機構２０よりも外周側に位置し且つ筒状延長部よりも径の小さな内筒３１から成っている。この内筒３１は、上向きに径の大きくなるテーパ形状をしていてもよい。内筒３１の下端は頂板部（口壁）１２に滑らかに接続されており、その上端は外方に開いた滴切り３２となっている。筒状延長部１７の上端は、注ぎ出し用の内筒３１の高さ方向の途中において接続されている。
【００３９】
外蓋４０は、頂板部４１と、スカート部４２とから成り、スカート部の内面には係止用のネジ４３が、外面には把持用のローレット４４が形成されている。頂板部４１の内面側には、注ぎ出し用内筒３１の内面と係合するインナーリング４５が形成されている。
【００４０】
本発明においては、これらのキャップ本体を、前述したシリコーン系樹脂を配合したオレフィン系樹脂組成物の射出成形で形成させる。この射出成形に際し、注ぎ出し用内筒３１の表面には、シリコーン成分が分布し、優れた液切れ性とその持続性が発現される。しかも、このシリコーン系樹脂は、従来の低分子量滑剤に比べて極めて高い分子量を有しており、キャップに過度の滑り性を付与することがなく、キャップ本体の締結解除トルクを過度に小さくすることがなく、優れた密封性が維持され、外蓋の開栓時にキャップ本体が共回りする傾向もなく、また、外蓋の締結時に、外蓋を開栓方向とは逆方向に旋回した場合にも、オーバーターントルクが比較的大きく、ネジを乗り越えて回転が生じるという不都合も生じることがない。
【００４１】
内容物の取り出しに際しては、外蓋４０を旋回して、外蓋４０をキャップ本体１０から取り外し、既に述べたとおり、開口用把持部２３を引き上げることにより、弱化部２２を破断して開口予定部２１を取り外し、内容物の所定量の注ぎ出しを行う。使用後には外蓋４０によるリシールを行えばよい。
使用後の容器を廃棄するに当たっては、リング状部材４６を押し上げるか或いは押し下げることにより、橋絡部４７を破断し、リング状部材４６を取り除くことにより、キャップ本体１を容器首部から引き上げて、容器とキャップとの分別廃棄が可能となる。
【００４２】
注出口付キャップの他の例を示す側断面図（図３）及び上面図（図４）において、キャップ本体１０、開口機構２０、注出口３０及び外蓋４０の大まかな構造は図１及び図２に示したものとほぼ同様であるが、キャップ本体１０と外蓋４０とがヒンジ５０を介して一体に成形され、外蓋４０がヒンジを介して開閉可能となっている点で図１及び図２のものと相違している。
【００４３】
キャップ本体１０の開口予定部２１は、開口用把持部２３の高さを低く抑えるため、凹部形状に形成されており、筒状延長部１７も、外蓋の開閉のための旋回を可能にするため、ヒンジ５０に近い部分が高さの低い段差部５１となっている。また、スカート部１１とインナーリング１３との接続部１６の上部には、外蓋４０との係合用突起５２が形成されている。
【００４４】
一方、外蓋４０のスカート部４２の端部には、キャップ本体１０の係合用突起５２と係合する係合用凹部５３が形成されている。また、外蓋４０のヒンジ５０の反対側には、外蓋開閉用のタブ５４が形成されている。
【００４５】
キャップ本体と外蓋４０とを連結するヒンジ５０は、比較的幅の広いものであるが、このヒンジ５０の両側にヒンジの両端縁から小間隔をおいて小さい幅の連結片５５、５５が設けられる。即ち、キャップ本体１０の外周には凹部５６が形成され、一方外蓋４０の外周にも凹部５７が形成されており、ヒンジ５０から上下方向に小間隔だけずれた位置でこれらの凹部５６、５７間を連結するように、連結片５５が形成されている。上記のような連結片５５の構造では、外蓋４０をほぼ完全に開いた状態に至る段階で、連結片５５に張力が発生し、内容物の注出が可能なように外蓋４０が開いた位置で、外蓋４０を安定に保持する（外蓋が振れるのを防止する）作用をする。
【００４６】
外蓋４０を閉めた状態で、外蓋の開閉用タブ５４に対応するキャップ本体１０には、このタブの把持を容易にするための凹部５８が形成されている。
【００４７】
【実施例】
本発明を次の例で説明する。
【００４８】
［実施例１］
密度＝０．９１８、メルトインデックス＝７のＬＬＤＰＥに、シリコーン共重合体系マスターバッチ（東レダウコーニングシリコーン（株）  ＢＹ２７−２０２）を表１の含有率で添加し、射出成型機にて開封口付きネジ式キャップの本体を作製した。また、同様の方法でシリコーン共重合体の代わりに、滑剤を表１の含有率で添加したものと、何も加えなかったものとを使用して、ネジ式キャップの本体を作製した。
これに、密度＝０．９２０、メルトインデックス＝１０のＬＤＰＥを用いて射出成型機にて作製したネジ式上蓋キャップを組み合わせ、酢を充填したガラス瓶に打栓した。
本体−上蓋間の共回りトルク、本体−瓶間のオーバーターントルクと、液切れ性を評価した。（液切れ性については、滴切り部裏側に予め酢を付着させてから注ぎ出し、液垂れするまでの回数で示した。）
本発明品は何れも、共回りトルクやオーバーターントルクを大幅に下げることなく、持続性に優れた液切れ性を付与することができた。表１に接触角に対する共回りトルク、オーバーターントルク、液切れまでの回数の関係を示す。
【００４９】
【表１】
0004164147.tif 000002
※シリコーン含有濃度が２．５％を超える範囲では開口部弱化線にピンホールを生じて安定的な生産ができない。
【００５０】
［実施例２］
密度＝０．９１５、メルトインデックス＝６．５のＬＬＤＰＥに、高分子量シリコーンオイル系のマスターバッチ（東レダウコーニングシリコン（株）  ＢＹ２７−００２）を、表２の含有率で添加し、射出成型機にてヒンジキャップを作製した。
また、同様の方法で、シリコーン共重合体の代わりに、滑剤を表２の含有率で添加したものと、何も加えなかったものとを使用して、ヒンジキャップの本体を作製した。
ガラス瓶にメンツユを充填し、打栓圧と液切れ性を評価した。液切れ性については通常の注ぎ出し操作を繰り返し、液垂れするまでの回数で示した。
本発明品は、適度な打栓圧を保ちながら、持続的な液切れ性を保持していることが確認できた。表２に接触角に対する打栓圧、液切れまでの回数の関係を示す。
【００５１】
【表２】
0004164147.tif 000003
※シリコーン含有濃度が２．５％を超える範囲では開口部弱化線にピンホールを生じて安定的な生産ができない。
【００５２】
【発明の効果】
本発明によれば、注出口付き樹脂キャップにおいて、少なくとも注出口の部分をシリコーン基準で０．２重量％以上のシリコーン系樹脂を配合したオレフィン系樹脂で形成することにより、優れた液切れ性及びその持続性と衛生的特性との組合せを有し、しかも密封性能や開栓性能にも優れた注出口付きキャップを提供することが可能となった。
【図面の簡単な説明】
【図１】本発明の注出口付きキャップの一例を示す側断面図である。
【図２】図１のキャップの底面図である。
【図３】本発明の注出口付きキャップの他の例を示す側断面図である。
【図４】図３のキャップの上面図である。
【符号の説明】
１０  キャップ本体
１１  スカート部（外筒）
１２  口壁（頂壁）
１３  ボトル口部の内周に係合するインナーリング（内筒）
１４  ボトル口部の受け座
１５  突起
１６  環状の接続部
１７  筒上延長部
１８  係止用ネジ
２０  開口機構
２１  開口予定部
２２  弱化部
２３  開口用把持部
３０  注出口
３１  内筒
３２  滴切り
４０  外蓋
４１  頂板部
４２  スカート部
４３  係止用のネジ
４４  把持用のローレット
４５  インナーリング
４６  リング状部材
４７  橋絡部
５０  ヒンジ
５１  段差部
５２  係合用突起
５４  外蓋開閉用のタブ
５５、５５  連結片
５６、５７、５８  凹部
【図１】
0004164147.tif 000004
【図２】
0004164147.tif 000005
【図３】
0004164147.tif 000006
【図４】
0004164147.tif 000007